(57)【特許請求の範囲】
【請求項１】
（Ａ）セルロースエステル、（Ｂ）スチレン系樹脂及び（Ｃ）二酸化チタンを含有する樹脂組成物であって、
（Ｂ）成分のスチレン系樹脂が、ＡＢＳ樹脂及び／又はＡＳ樹脂であり、
（Ａ）成分と（Ｂ）成分の含有量が、（Ａ）成分９５〜７０質量％で、（Ｂ）成分３０〜５質量％であり、
（Ｃ）成分の含有量が、（Ａ）成分と（Ｂ）成分の合計量１００質量部に対して０．１〜１０質量部であり、
（Ａ）成分と（Ｂ）成分の相溶化剤を含有していない樹脂組成物。
【請求項２】
さらに（Ｄ）滑剤を含有する請求項１記載の樹脂組成物。
【請求項３】
さらに（Ｅ）リン酸エステルを含有する請求項１又は２記載の樹脂組成物。
【請求項４】
さらに（Ｆ）酸化防止剤を含有する請求項１〜３のいずれか１項記載の樹脂組成物。
【請求項５】
（Ａ）成分のセルロースエステルが、セルロースアセテート、セルロースアセテートプロピオネート、セルロースアセテートブチレートから選ばれるものである請求項１〜４のいずれか１項記載の樹脂組成物。
【発明の詳細な説明】
【技術分野】
【０００１】
本発明は、セルロースエステルとスチレン系樹脂を含む樹脂組成物に関する。
【背景技術】
【０００２】
従来、各種樹脂を含む樹脂組成物は、家電製品や自動車の各種部品、ハウジング等、事務機器、電子・電気機器のハウジング等に使用されている。そして、樹脂組成物に使用する樹脂として、植物由来のものが使用されるようになっている。植物由来の樹脂としては、セルロースエステルやポリ乳酸等が知られており、これらを含む樹脂組成物が提案されている。
【０００３】
特許文献１には、セルロースエステルと、非セルロースエステル系熱可塑性樹脂と、前記セルローエステルに対する可塑剤と、この可塑剤のブリードアウトを抑制又は防止するためのブリードアウト抑制剤とで構成された樹脂組成物の発明が開示されている。
この樹脂組成物には消臭剤を配合できることが記載されており、無機系消臭剤の１つとして酸化チタンが例示されており（段落番号０１６６〜０１６８）、任意成分として着色剤（染料、顔料等）（段落番号０２２８）を配合できることが記載されている。
【０００４】
特許文献２には、（Ａ）ポリ乳酸樹脂および（Ｂ）セルロースエステルから選ばれる一種以上の樹脂７５〜１０重量％、（Ｃ）芳香族ポリカーボネート樹脂２５〜９０重量％および（Ｄ）相溶化剤を（Ａ）および（Ｂ）から選ばれる一種以上と（Ｃ）成分の合計量１００重量部に対して１〜５０重量部配合してなる樹脂組成物の発明が開示されている。
段落番号０１５０には、さらにカーボンブラック、酸化チタン、弁柄、群青、焼成イエローおよびさらに種々の色の顔料や染料を１種以上配合することにより種々の色に樹脂を調色、耐候（光）性、および導電性を改良することもできることが記載されている。
【０００５】
特許文献３には、（Ａ）熱可塑性ポリエステル樹脂、（Ｂ）セルロースを主成分とする繊維、（Ｃ）第一の難燃剤を含有しており、（Ｃ）第一の難燃剤として２，４，６−トリアミノ−１，３，５−トリアジン骨格を有するリン酸塩（ポリリン酸メラミン）を含有する繊維強化難燃性樹脂組成物が開示されている。顔料や無機充填剤等を配合できることは記載されていない。
【０００６】
特許文献４には、熱可塑性樹脂、セルロース系フィラー、無機質フィラーおよび発泡剤を含む木質系樹脂組成物において、セルロース系フィラーが含フッ素ポリマーの存在下でシリコーンにより変性処理したものである木質系樹脂組成物が開示されている。
【０００７】
特許文献５には、白度８０％以上のセルロース粉末１〜６０重量％とアクリロニトリル−ブタジエン−スチレン共重合体樹脂（以下、ＡＢＳ樹脂）４０〜９９重量％からなる樹脂組成物１００重量部に対して、（２）着色剤３〜２０重量％と、該ＡＢＳ樹脂に対して、２００℃における剪断速度１０3 ｓｅｃ-1下での溶融粘度の比が０．４以下または２．５以上であるスチレン系樹脂８０〜９７重量％からなる樹脂組成物０．１〜１０重量部と（３）発泡剤０．０１〜１重量部を混合成形して得られる比重が０．５〜１．０である木目調樹脂成形物が開示されている。
（２）着色剤として数多くのものが例示されており（段落番号００２０）、その中の１つとしてチタンホワイトが含まれているが、実施例で使用されているものはアントラキノン系顔料である。
【先行技術文献】
【特許文献】
【０００８】
【特許文献１】特開２００７−１６１９４３号公報
【特許文献２】特開２００６−１１１８５８号公報
【特許文献３】特開２００８−３０３２８８号公報
【特許文献４】特許第３７０４２８０号公報
【特許文献５】特許第３６９５９５８号公報
【発明の概要】
【発明が解決しようとする課題】
【０００９】
本発明は、セルロースエステルをベースとする樹脂組成物であって、二酸化チタンを特定量含有させることによって、成形時に加えられる熱履歴による変色が抑制される樹脂組成物を提供することを課題とする。
【課題を解決するための手段】
【００１０】
本発明は、課題の解決手段として、
（Ａ）セルロースエステル、（Ｂ）スチレン系樹脂及び（Ｃ）二酸化チタンを含有する樹脂組成物であって、
（Ａ）成分と（Ｂ）成分の含有量が、（Ａ）成分９５〜５０質量％で、（Ｂ）成分５０〜５質量％であり、
（Ｃ）成分の含有量が、（Ａ）成分と（Ｂ）成分の合計量１００質量部に対して０．１〜１０質量部であり、
（Ａ）成分と（Ｂ）成分の相溶化剤を含有していない樹脂組成物を提供する。
【発明の効果】
【００１１】
本発明の樹脂組成物は、（Ｃ）成分である二酸化チタンを所定量含有していることによる隠蔽効果によって、成形時に加えられる熱履歴によって得られた成形体の着色が抑制される（目立たなくなる）。
【発明を実施するための形態】
【００１２】
＜（Ａ）成分＞
（Ａ）成分のセルロースエステルは、セルロースアセテート、セルロースアセテートプロピオネート、セルロースアセテートブチレート、セルロースアセテートメチレート、セルロースアセテートヒドロキシエチレート、セルロースアセテートヒドロキシプロピオレート、セルロースブチレートヒドロキシポロピレート、セルロースジアセテート等から選ばれるものを挙げることができる。これらの中でもセルロースアセテート（ＣＡ）、セルロースアセテートプロピオネート（ＣＡＰ）、セルロースアセテートブチレート（ＣＡＢ）が好ましい。
【００１３】
（Ａ）成分のセルロースエステルは、流動性の改善や成形体の機械的強度を高める観点から、セルロースエステル１００質量部に対して５〜２５質量部の可塑剤を含むものでもよい。
可塑剤としては、フタル酸エステルを除いたアジペート系可塑剤、ポリエステル系可塑剤が好ましい。
【００１４】
セルロースエステルの重量平均分子量は、流動性（加工性）を維持する観点から、10,000〜100,000の範囲であることが好ましく、15,000〜80,000の範囲であることがより好ましい。
重量平均分子量は、ゲルパーミエーションクロマトグラフィー装置（島津製作所製のProminence GPC型）を用い、測定カラムとしてShim−pack GPC−80Mを用いて測定することができる。
【００１５】
＜（Ｂ）成分＞
（Ｂ）成分のスチレン系樹脂は、構成単位としてスチレン単位を含むものであり、ＰＳ樹脂（ポリスチレンホモポリマー）のほか、共重合体を挙げることができる。
共重合体としては、ＡＢＳ（アクリトニトリル−ブタジエン−スチレン）樹脂、ＡＳ（アクリトニトリル−スチレン）樹脂、ＡＳＡ（アクリトニトリル−スチレン−アクリルゴム）樹脂、ＡＥＳ（アクリロニトリル−エチレンプロピレンゴム−スチレン）樹脂、ＡＣＳ（アクリロニトリル−塩素化ポリエチレン−スチレン）樹脂、ＨＩＰＳ樹脂（耐衝撃性ポリスチレン）、ＭＳ（メチルメタクリレート−スチレン）樹脂、ＭＢＳ（メチルメタクリレート−ブタジエン−スチレン）樹脂、ＭＡＢＳ（メチルメタクリレート−アクリロニトリル−ブタジエン−スチレン）樹脂、ＳＢ（スチレン−ブタジエン）樹脂、ＳＢＳ（スチレン−ブタジエン−スチレン）樹脂、ＳＥＢＳ樹脂（スチレン−エチレン／ブチレン−スチレン）、ＳＩＳ（スチレン−イソプレン−スチレン）樹脂、ＳＩＢＳ（スチレン−イソプレン／ブタジエン−スチレン）樹脂、ＳＥＰＳ（スチレン−エチレン／プロピレン−スチレン）樹脂等から選ばれるものを挙げることができ、これらを併用することもできる。
【００１６】
（Ｂ）成分のスチレン系樹脂としては、ＡＢＳ樹脂、ＡＳ樹脂又はこれらの組み合わせが好ましい。
【００１７】
ＡＢＳ樹脂を使用するときは、耐衝撃性の観点から、ゴム含有量が５〜６０質量％のものが好ましく、１０〜６０質量％であるものが好ましい。
ＡＳ樹脂を使用するときは、成形性の観点から、メルトフローレートは１０〜２００g/10minのものが好ましく、１５〜２００g/10minのものがより好ましい。
ＡＢＳ樹脂とＡＳ樹脂を併用することで、ゴム含有量とメルトフローレートを上記した範囲内になるように調整することもできる。
【００１８】
樹脂組成物中における（Ａ）成分と（Ｂ）成分の含有量は、（Ａ）成分と（Ｂ）成分の合計量中、
（Ａ）成分は５０〜９５質量％、好ましくは７０〜９５質量％、より好ましくは８０〜９５質量％であり、
（Ｂ）成分は５０〜５質量％、好ましくは３０〜５質量％、より好ましくは２０〜５質量％である。
（Ａ）成分の含有量が５０質量％未満であるとき、（Ｂ）成分の含有量が５０質量％を超えるときには、本発明の課題を解決することができない。
【００１９】
＜（Ｃ）成分＞
（Ｃ）成分の二酸化チタンは、樹脂成分として特定割合の（Ａ）成分と（Ｂ）成分を含有する本発明の樹脂組成物を成形して成形体を得るとき、成形時に加えられる熱履歴による成形体の変色を隠蔽することで変色を抑制する効果（隠蔽効果）を付与するための成分である。
【００２０】
二酸化チタンは、ルチル形又はアナターゼ形等の結晶形を持つものがあるが、いずれの結晶形のものでもよい。
上記した隠蔽効果を発揮するためには、平均粒子径０．０１〜３μmの範囲が好ましく、０．０１〜１μmの範囲がより好ましい。平均粒子径は、電子顕微鏡により測定することができる。
二酸化チタンは、必要に応じて、酸化アルミニウム、酸化珪素、酸化亜鉛、酸化ジルコニウム、ポリオール、シランカップリング剤等で表面処理されていてもよい。
【００２１】
樹脂組成物中の（Ｃ）成分の二酸化チタンの含有量は、（Ａ）及び（Ｂ）成分の合計量１００質量部中、０．１〜１０質量部であり、好ましくは０．３〜５質量部、より好ましくは０．５〜３質量部である。
【００２２】
本発明の樹脂組成物は、さらに（Ｄ）成分の滑剤を含有することができる。
（Ｄ）成分の滑剤としては、高級脂肪酸又はそのエステルやアミド等の誘導体、オレフィンワックス、流動パラフィンを挙げることができ、例えば、特開２０００−２１２４５１号公報の段落番号００１７〜００２２に記載のもの（但し、〔００１９〕、〔００２０〕に記載の高級脂肪酸の塩は除く）を使用することができる。
【００２３】
樹脂組成物中の（Ｄ）成分の滑剤の含有量は、（Ａ）及び（Ｂ）成分の合計量１００質量部中、０．０１〜３質量部であり、好ましくは０．１〜２質量部である。
【００２４】
本発明の樹脂組成物は、さらに難燃剤として（Ｅ）成分のリン酸エステルを含有することができる。
（Ｅ）成分のリン酸エステルは、難燃剤として公知のものを使用することができ、例えば、大八化学社製のＰＸ−２００、２０２、ＣＲ−７４１、ＣＲ−７３３Ｓ、ＴＰＰ（トリフェニルホスフェイト）等を使用することができる。
【００２５】
樹脂組成物中の（Ｅ）成分のリン酸エステルの含有量は、（Ａ）及び（Ｂ）成分の合計量１００質量部中、５〜４０質量部であり、好ましくは１０〜４０質量部、より好ましくは１０〜３０質量部である。
【００２６】
本発明の樹脂組成物は、さらに（Ｆ）成分の酸化防止剤を含有することができる。
（Ｆ）成分の酸化防止剤としては、樹脂用の酸化防止剤として公知のリン系酸化防止剤、イオウ系酸化防止剤、フェノール系酸化防止剤（例えば、ホスファイト系酸化防止剤やチオエーテル系酸化防止剤などの特開平７−７６６４０号公報の段落番号００１５〜００２５に記載されているものやトリス（２，４−ジ−ｔ−ブチルフェニル）ホスファイト、トリスイソデシルホスファイト等のアリルホスファイトやアルキルホスファイト）、アミン系酸化防止剤等を挙げることができるが、リン系酸化防止剤とイオウ系酸化防止剤が好ましい。
【００２７】
樹脂組成物中の（Ｆ）成分の酸化防止剤の含有量は、（Ａ）及び（Ｂ）成分の合計量１００質量部中、０．０１〜３質量部であり、好ましくは０．０１〜１質量部である。
【００２８】
本発明の樹脂組成物は、用途に応じて、慣用の添加剤、無機充填剤、安定化剤（紫外線吸収剤、熱安定剤、耐光安定剤等）、着色剤（染料、二酸化チタンを除く顔料等）、難燃剤、帯電防止剤、離型剤、アンチブロッキング剤、分散剤、流動化剤、ドリッピング防止剤、抗菌剤等を含有することができる。
【００２９】
本発明の樹脂組成物は、上記した（Ａ）、（Ｂ）、（Ｃ）成分と必要に応じて含まれる他の成分を含有するものであるが、（Ａ）成分と（Ｂ）成分の相溶化剤は含有していない。
本発明の樹脂組成物は、二軸押出機、ヘンシェルミキサー、バンバリーミキサー、単軸スクリュー押出機、多軸スクリュー押出機、ニーダー等を用いて製造することができる。
【実施例】
【００３０】
実施例及び比較例
表１に示す成分を混合して実施例及び比較例の組成物を得た。得られた組成物について、表１に示す各評価を行った。
【００３１】
表１に示した成分の詳細は以下のとおり。
（Ａ）成分
セルロースアセテートプロピオネート：CAP-482-20（イーストマンケミカル製）（置換度〔プロピオニル〕2.6、置換度〔アセチル〕0.1）
（Ｂ）成分
スチレン系樹脂１：ABS樹脂、ST/AN比=74/26、ゴム量=15、MFR=19g/10min
スチレン系樹脂２：ABS樹脂、ST/AN比=74/26、ゴム量=16、MFR=45g/10min
スチレン系樹脂３：ABS樹脂、ST/AN比=73/27、ゴム量=40、MFR=1g/10min
スチレン系樹脂４：AS樹脂、ST/AN比=76/24、MFR=32g/10min
ここで、STはスチレン、ANはアクリロニトリルを示し、MFRの試験条件は220℃10kgである。
（Ｃ）成分
二酸化チタン：R-FC5 90E（三協化学製）
（Ｄ）成分
滑剤１：アルフローH-50S（日本油脂製、エチレンビスステアリン酸アミド）
滑剤２：ハイコールK-350（カネダ製、流動パラフィン）
（Ｅ）成分
リン酸エステル：PX-200（大八化学製、芳香族縮合リン酸エステル）
（Ｆ）成分
酸化防止剤１：アデカスタブPEP-8（ADEKA製、サイクリックネオペンタンテトライルビス(オクタデシルホスファイト)）
酸化防止剤２：イルガホス168（BASFジャパン、トリス（２，４−ジ−ｔ−ブチルフェニル）ホスファイト）
【００３２】
（難燃性）
UL-94規格に基づく垂直燃焼試験を行い、1.5mmの厚さを持つ成形品を使用し、評価した。
【００３３】
（引張強さ及び引張伸び）
ISO527に準拠して、50mm/minの速度で引張試験を行い、引張り強さおよび引張伸び（引張破壊時呼びひずみ）を測定した。
【００３４】
（シャルピー衝撃強さ）
ISO179/1eAに準拠して測定した。
【００３５】
（荷重たわみ温度）
ISO75に準拠して、1.80MPaの曲げ応力で測定した。
【００３６】
（メルトフローレート）
ISO1133に準拠して、測定した。
【００３７】
（成形時の滞留変色）
三菱重工製265/100MS2成形機を用い、シリンダー温度220℃で90mm×50mm×3mmの試験片１を作製した。
さらに、同じ成形機内のシリンダー内にて、220℃で10分間滞留保持させたほかは試験片１と同様にして試験片２を作製した。
試験片１と試験片２の色差（ΔＥ）から滞留保持（220℃で10分間の滞留保持）の有無による色差〔ΔＥ〕）を次の基準で判定した。色差（ΔＥ）が小さいほど、成形時の滞留変色（熱による変色）が小さいことを示す。
（色相変化の判定）
×：ΔＥ8以上
△：ΔＥ3以上〜8未満
○：ΔＥ3未満
【００３８】
【表１】
0005888925.tif 000002